Brevet FR3032909A1 — publié le 20160826

DESCRIPCIÔN ELEMENTO CON REACCIÔN REFORZADA AL FUEGO, CONDUCTO DE AIRE QUE COMPRENDE DICHO ELEMENTO Y PROCEDIMIENTO DE FABRICACIÔN Campo de la invenciôn La invenciôn se aplica a la industria especializada en la fabricaciôn y transformaciôn del vidrio, asi como de lana minerai y similares. Se refiere particularmente a utilizaciones en el campo de la aclimataciôn en la que se utilizan abundantemente conductos de aire, especialmente conductos que comprenden medios de aislamiento térmico y donde se requieren altas prestaciones al fuego. Antecedentes de la invenciôn Existen normas relacionadas con la contribuciôn de los materiales de construcciôn a la propagaciôn del fuego. Como ejemplo, la normativa Europea UNE-EN 13501-1 "Clasificaciôn en funciôn del comportamiento frente al fuego de los productos de construcciôn y elementos para la edificaciôn" establece una clasificaciôn con los siguientes criterios: - A1: No Combustible. Sin contribuciôn en grado mâximo al fuego - A2: No Combustible. Sin contribuciôn en grado menor al fuego - B: Combustible. Contribuciôn muy limitada al fuego - C: Combustible. Contribuciôn limitada al fuego - D: Combustible. Contribuciôn media al fuego - E: Combustible. Contribuciôn alta al fuego - F: Sin clasificar Entre estos productos o elementos destinados a la construcciôn estân los utilizados en la fabricaciôn de conductos de aire. 3032909 2 Dichos elementos estât-1 constituidos, entre otros componentes, esencialmente de fibras de vidrio que constituyen una lana minerai. Por lo general los productos existentes para la fabricaciôn de conductos de aire basados en lana minerai obtienen una reacciôn al fuego que se encuentra entre las 5 clases A2-s1,d0 (no combustible; sin contribuciôn en grado menor al fuego) o B-s1,d0 (combustible; contribuciôn muy limitada al fuego) La lana minerai tiene como referencia de medida el "indice de finura" o "medida del MICRONAIRE". Esta medida se describe en la norma ASTM D1448 (asi como en DIN 53941); se ha desarrollado inicialmente para caracterizar las fibras de algodém y, 10 desde hace tiempo, se utiliza en la industria de la fibra minerai para caracterizar las fibras de vidrio. Se define el "indice de finura" por el valor leido en el aparato "MICRONAIRE" para una masa dada de producto. La medida obtenida por dicho aparato se corresponde con el valor obtenido midiendo la pérdida de carga de un gas que atraviesa una muestra constituida con las fibras a caracterizar, dando asi, esta 15 medida, una indicaciôn del diàmetro medio de las fibras. Un indice de finura alto de las fibras, por ejemplo que esté en 5,8 ± 0,5, por lo general, dotan al producto de resistencia a la compresiôn por lo que se puede reducir el encolado, pero lo hacen fragil a la flexiôn y al no tener resistencia a la flexiôn se puede romper mas facilmente durante su manipulaciôn. Por el contrario, indices que oscilen 20 entre 4,2 ± 0,5 en las fibras dotan al producto de mas resistencia a la flexiôn; por eso es este rango el mas habituai en este tipo de elementos de construcciôn. La fibras de la lana minerai, para este tipo de productos, estât-1 encoladas o dicho de modo, se adiciona adhesivo para que las fibras conformen dicha lana minerai. Es conocido que una proporciôn de encolado respecto al peso total de la fibra alto, por 25 ejemplo por encima del 8%-10%, conduce a una mata clasificaciôn en lo que se refiere a la reacciôn frente al fuego de los conductos de aire que lo comprenden (A2, B o menor); mientras que una proporciôn mas baja de aglomerante por si solo (leva a que el producto final sea débit. Es conocido que los productos en el mercado para estas aplicaciones, de forma mayoritaria, presentan una proporciôn de encolado entorno al 8%. La patente espahola ES-2169005-B1 muestra un conducto de lana minerai que consiste en un nùcleo de lana minerai formado por fibras de vidrio que componen la 3032909 3 lana alcanzando un indice de finura o (MICRONAIRE) que oscila entre 5,8 ± 0,5 sobre 6 gramos, al cual se adiciona material adhesivo en torno al 5% y el 6%. El documento US-5968645 describe un producto a base de fibras minerales, que tiene diâmetros de fibras de aproximadamente 6 a 10 pm, y una cantidad de aglomerante de 5 especialmente 2 a 20% y, en el ejemplo, 4,5% en peso. La patente EP-1571247-B1 describe un material aislante a base de lana de vidrio, que tiene una finura (MICRONAIRE) comprendida entre 2,2 y 3,1 para 5 gramos, y una cantidad de adhesivo comprendida entre 1 y 4,5% en peso. El documento US-5728187 describe un producto a base de fibras minerales que tienen 10 diâmetros de 0,76 a 1,04 pm y una cantidad de adhesivo de 12 a 17% en peso. Por otro lado, este tipo elementos basados en lana minerai pueden incorporar un papel de recubrimiento, que puede ser de tipo kraft aluminio o aluminio reforzado pero dicho pape) no favorece una buena clasificaciôn respecto al fuego. 15 Descripciôn de la invenciôn Los elementos definidos en esta descripciôn detallada se proporcionan para ayudar a una comprensiôn global de la invenciôn. En consecuencia, los expertos en la técnica reconocerân que variaciones y modificaciones de las realizaciones descritas en este documento pueden realizarse sin apartarse del alcance y espiritu de la invenciôn. 20 Es necesario ofrecer una alternativa al estado de la técnica que cubra las lagunas encontradas en la misma, y de forma particular un elemento con nùcleo de lana minerai con reacciôn reforzada al fuego y conducto de aire que comprende dicho elemento que permita alcanzar una clase de clasificaciôn de Al de resistencia al fuego, es decir, la mas exigente, no combustible y sin contribuciôn en grado mâximo al 25 fuego. Con este fin, la presente invenciôn se refiere en un primer aspecto a un elemento con reacciôn al fuego mejorada constituido por un nùcleo de lana minerai, un veto y un recubrimiento de aluminio estando dicho nùcleo de lana minerai compuesto de por fibras de vidrio a las que se ahade un aglomerante y estando dicho recubrimiento de 30 aluminio adherido a la lana minerai por un adhesivo caracterizado porque es ahadido 3032909 4 revêtement d'aluminium, ledit noyau en laine minérale étant composé de fibres de verre auxquelles on ajoute un agglomérant et ledit revêtement d'aluminium étant collé à la laine minérale par un adhésif caractérisé en ce qu'on l'ajoute dans une quantité qui varie entre 10 et 25 g/m2 de la surface à coller et de préférence dans une quantité qui 5 varie autour de 20 ± 0,5 g/m2 de surface de collage. Lesdites fibres de verre présentent un indice de finesse qui varie autour de 4,2 ± 0,5 pour 6 grammes et la proportion d'agglomérant varie entre 4,8% et 5,8%. Dans un mode de réalisation préféré de l'invention l'élément avec réaction renforcée au feu se présente sous forme de panneau pour être utilisé dans la construction de 10 conduits d'air. Les fibres de verre de l'élément selon l'invention ont un indice de finesse qui varie autour de 4,2 ± 0,5 quand on introduit une quantité de fibres correspondant à une masse de 6 grammes dans la cellule de mesure de l'appareil "MICRONAIRE". Pour fixer un ordre de grandeur, on peut dire qu'un indice de finesse de 4,2 ± 0,2 pour 6 15 grammes correspond à la caractérisation des fibres de verre dont le diamètre moyen est d'environ 3,5 à 4 pm. Dans un mode de réalisation préféré de l'invention, la densité de la laine minérale varie autour de 60 ± 10 kg/m3, de préférence autour de 65 ± 5 kg/m3. Pour unir entre elles les fibres de verre de la laine minérale on utilise un composé de 20 collage ou adhésif qui, à la différence d'autres panneaux existants, se situe dans une plage de 4,8% à 5,8% du poids total de la laine minérale. Ladite proportion est une caractéristique clé dans l'ensemble du calcul pour, conformément aux normes existantes en rapport avec la résistance au feu, atteindre la classification maximale, comme par exemple la classe Al selon la norme UNE-EN 13501-1. 25 Selon un mode de réalisation préféré, le produit de collage pour unir les fibres de verre de la laine minérale est un agglutinant obtenu à partir d'une résine organique. Dans un autre mode de réalisation préféré, principalement quand l'élément se présente sous forme de panneau, le revêtement par voile s'intègre à un des côtés dudit panneau, ledit voile étant, dans un mode de réalisation préféré, fabriqué avec de la 30 fibre de verre renforcée. L'élément de laine minérale intègre aussi, sur le second côté quand il se présente principalement sous forme de panneau, un revêtement d'aluminium, où l'épaisseur 3032909 5 esta caracteristica, una mejor resistencia al cômputo global de la resistencia al fuego. Como elemento para la adhesiôn tanto del recubrimiento de velo como del recubrimiento de aluminio de forma preferida en la presente invenciôn se usa un compuesto de polietileno. En una realizaciôn preferida, la incorporaciôn de dicho 5 compuesto de adhesiôn oscila en una proporciôn de 20gr/m2 ± 5 de la superficie a adherir, a diferencia de la proporciôn mas habituai en el estado del arte que esta entorno a los 30gr/m2 o superiores Este tipo de compuestos de adhesiôn, como por ejemplo el polietileno, son uno de los materiales mas perjudiciales con respecto al fuego y por tanto la reducciôn entorno a 10 gr/m2 respecto a productos existentes 10 mejora la reacciôn al fuego. Por tanto, de acuerdo con los aspectos descritos en la presente invenciôn, es posible obtener un elemento con reacciôn reforzada al fuego teniendo como nùcleo la lana minerai a base de fibras de vidrio susceptible de presentar una reacciôn mejorada frente al fuego y responder de la forma mas exigente posible a las normas en vigor 15 (clase Al) respecto al estado del arte actual. En un segundo aspecto de la invenciôn, a partir del elemento descrito se pueden formar paneles para la fabricaciôn de conductos de aire, donde la estructura de estos paneles es claramente del tipo de los paneles conocidos con la denominaciôn comercial "CLIMAVER" o "CLIMAVER PLUS" (disponibles comercialmente, por 20 ejemplo, de ISOVER). La invenciôn se refiere, en un tercer aspecto, a un procedimiento de fabricaciôn de conductos de aire a partir de dichos paneles y especialmente a conductos de calefacciôn y/o acondicionamiento de aire; dicho procedimiento comprende una etapa de ensamblaje de paneles definidos mas arriba. 25 Adicionalmente, el elemento se presenta en forma de paneles principalmente destinados a la fabricaciôn de conductos de aire y especialmente a conductos de aire acondicionado y/o calefacciôn. REVENDICATIONS1 Élément avec réaction au feu renforcée constitué de : - un noyau en laine minérale, - un voile et - un revêtement d'aluminium, ledit noyau en laine minérale étant composé de fibres de verre auxquelles on ajoute un agglomérant et ledit revêtement d'aluminium étant collé à la laine minérale par un second adhésif, caractérisé en ce que lesdites fibres de verre présentent un indice de finesse qui varie autour de 4,2 ± 0,5 pour 6 grammes, en ce que l'agglomérant ajouté à la laine minérale l'est dans une quantité qui varie entre 4,8% et 5,8% et en ce que l'on ajoute ledit second adhésif utilisé pour coller ledit voile et ledit revêtement d'aluminium dans une quantité qui varie entre 10 et 25 g/m2 de la surface à coller et de préférence dans une quantité qui varie autour de ± 5 g/m2 de surface à coller. Élément selon la revendication 1, caractérisé en ce que la densité de la laine minérale varie autour de 60 ± 10 kg/m3, de préférence autour de 65 ± 5 kg/m3. 3. Élément selon la revendication 1, caractérisé en ce que l'agglomérant ajouté aux 20 fibres de verre est un agglutinant obtenu à partir d'une résine organique. 4. Élément selon la revendication 1, caractérisé en ce que le second adhésif utilisé pour coller le voile et le revêtement d'aluminium est un composé de polyéthylène. 5. Élément selon la revendication 1, caractérisé en ce que le voile est un voile de fibre de verre renforcée. 6. Élément selon la revendication 1, caractérisé en ce que le revêtement d'aluminium a une épaisseur qui varie autour de 40 ± 5 pm. 7. Élément selon l'une quelconque des revendications précédentes, caractérisé en ce que ledit élément est sous forme de panneau, ledit voile se situant sur un côté dudit panneau, collé à la laine minérale, et ledit revêtement d'aluminium se 3032909 présentant sur le côté opposé dudit panneau, collé à la laine minérale. 8. Conduit d'air, en particulier conduit de climatisation et/ou de chauffage, qui comprend des éléments avec réaction au feu renforcée sous forme de panneaux selon la revendication 7. Procédé de fabrication de conduit d'air, en particulier de conduit de climatisation et/ou de chauffage, caractérisé en ce qu'il comprend une étape d'assemblage de panneaux selon la revendication 7.